(57)【要約】【課題】  触感がよく、安心感の高いヒドロゲルを用いながら、使用する直前までヒドロゲル層と有効成分を隔離して保持することができ、使用時に有効成分をリリースすることでヒドロゲルや有効成分の変質、活性の低下を防止しつつ有効成分を皮膚に十分に接触させることができる皮膚貼付用ゲルシートを提供する。【解決手段】  有効成分含有溶液が封入されているプラスチック製袋体をヒドロゲル層に接合してなるヒドロゲルシートを有する皮膚貼付用ゲルシート。【選択図】  図１
2015044762.tif 000002
【特許請求の範囲】
【請求項１】
有効成分含有溶液が封入されているプラスチック製袋体をヒドロゲル層に接合してなるヒドロゲルシートを有することを特徴とする皮膚貼付用ゲルシート。
【請求項２】
前記プラスチック製袋体と前記ヒドロゲルシートのヒドロゲル層がカチオン基を有するポリマーを含有する薄膜のプライマー層を介して接合されていることを特徴とする、請求項１に記載の皮膚貼付用ゲルシート。
【請求項３】
前記ヒドロゲルシートにおける前記有効成分含有溶液が封入されているプラスチック製袋体が、プラスチック製袋体の一部に予め形成された貫通孔をプラスチック製袋体外面から剥離性シートで覆って閉鎖されているプラスチック製袋体である、請求項１または２に記載の皮膚貼付用ゲルシート。
【請求項４】
前記プラスチック製袋体の一部に予め形成された貫通孔をプラスチック製袋体外面から覆って閉鎖している剥離性シートの外面に、該プラスチック製袋体を接合しているヒドロゲル層面を覆う保護シートが接合されていることを特徴とする請求項３に記載の皮膚貼付用ゲルシート。
【請求項５】
前記有効成分含有溶液が封入されているプラスチック製袋体を、２つのヒドロゲル層間に挟んで両ヒドロゲル層に接合してなることを特徴とする、請求項１〜４のいずれか１項に記載の皮膚貼付用ゲルシート。
【請求項６】
前記ヒドロゲルシートのヒドロゲル層が、保護シートまたは剥離シートの片面に形成されているヒドロゲル層である、請求項１〜５のいずれか１項に記載の皮膚貼付用シート。
【請求項７】
前記ヒドロゲル層が、脂肪族カルボン酸またはそのアルカリ塩類の水溶性または水易分散性の重合体をアルミニウム含有化合物で架橋した重合体ゲルを含有するヒドロゲルよりなること特徴とする請求項１〜６のいずれか１項に記載の皮膚貼付用ゲルシート。
【請求項８】
請求項１〜７のいずれか１項に記載の皮膚貼付用ゲルシートの前記プラスチック製袋体に、該プラスチック製袋体に封入されている有効成分含有溶液のプラスチック製袋体外への流出を誘導する貫通孔を形成して皮膚に貼付することからなる、皮膚貼付用ゲルシートの使用方法。
【請求項９】
前記プラスチック製袋体に、該プラスチック製袋体内に封入されている有効成分含有溶液のプラスチック製袋体外への流出を誘導する貫通孔を形成する方法が、該プラスチック製袋体壁に針状体により貫通孔を穿つ方法であることを特徴とする請求項８に記載の皮膚貼付用ゲルシートの使用方法。
【請求項１０】
前記プラスチック製袋体に、該プラスチック製袋体内に封入されている有効成分含有溶液のプラスチック製袋体外への流出を誘導する貫通孔を形成する方法が、剥離除去可能な剥離シートで閉鎖された状態で該プラスチック製袋体に予め形成されている貫通孔から剥離シートを除去する方法である請求項８に記載の皮膚貼付用ゲルシートの使用方法。
【発明の詳細な説明】
【技術分野】
【０００１】
本発明は、生理活性作用物質または肌健康維持改善物質等（以降、有効成分ともいう）を皮膚に効率よく浸透させ、かつ、そのような有効成分があらかじめ架橋ヒドロゲルに加えられていることにより生じるヒドロゲルの変質や有効成分の変質、生理活性や肌健康維持改善作用の低下等を防ぐことを目的とした皮膚貼付用ゲルシートに関する。
【背景技術】
【０００２】
皮膚の性状（例えば、しわ、たるみ、皮膚の色）を改善する目的で、有効成分を含有させた皮膚貼付用シートあるいは化粧シートは広く知られている（例えば特許文献１）。特に、樹脂フィルムや不織布の上に水を多量に含んだヒドロゲルを塗布した化粧シートは、ヒドロゲルに含まれる水の持つさらりとした感触や水の持つ安心感から広く実用化されている。
【０００３】
しかし、これらの有効成分をあらかじめヒドロゲルに含有させることには、全く問題がないわけではない。有効成分の中には、酸性のもの、塩基性のもの、酸化性のもの、還元性のものなどがあり、それらがゲル内部に溶解した状態で長時間にわたって存在すると、ゲルの構造に作用してゲルを崩壊させたり、硬化させたりして商品価値を著しく損ねてしまう場合がある。
【０００４】
さらに有効成分側にも問題が生じることがある。ヒドロゲルに溶けている有効成分は化学的に活性の状態となりやすい。そのため、時間が経つとｐＨのバランスを崩したり、酸化されたり、還元されたりして、生理活性機能や肌健康維持改善効果を減じたり失ったりすることがある。また、その過程で着色したりして商品価値を大きく損ねることがある。
【０００５】
このような問題は、有効成分とゲル成分を分離しておくことで解決、改善されることは明らかである。化粧シートにおいて、粘着体と有効成分を分離するという方法は本発明が初めてではない。
特許文献２では、粘着体を覆う剥離シートの１部を取り外しできるように加工し、そこを取り外し、皮膚外用薬を塗布し、あるいは薬液の含浸域を確保するという内容が開示されている。ただ、発明の主体はこの取り外し部の設置であり、ゲルや有効成分があらかじめ混合されているときに生じるゲルや有効成分の劣化を解消しようとするものではない。
【先行技術文献】
【特許文献】
【０００６】
【特許文献１】特開２００１-３３５４３０号公報
【特許文献１】特開２００５-１８５３９１号公報
【発明の概要】
【発明が解決しようとする課題】
【０００７】
本発明は、シート状のヒドロゲル層に有効成分含有物質を保持して皮膚に貼付する形式の皮膚貼付用ゲルシートとして、使用時に簡単な操作で有効成分含有物質をヒドロゲル層に保持させることが可能であり、ヒドロゲルの変質および有効成分の活性低下のおそれのない皮膚貼付用ゲルシートを提供することを課題とする。
【課題を解決するための手段】
【０００８】
上記課題の解決のために鋭意検討した結果、以下の技術的特徴を有するヒドロゲルシートの発明をなすに至った。
【０００９】
（１）有効成分含有溶液が封入されているプラスチック製袋体をヒドロゲル層に接合してなるヒドロゲルシート、を有することを特徴とする皮膚貼付用ゲルシート。
（２）前記プラスチック製袋体と前記ヒドロゲルシートのヒドロゲル層がカチオン基を有するポリマーを含有する薄膜のプライマー層を介して接合されていることを特徴とする、（１）項に記載の皮膚貼付用ゲルシート。
【００１０】
（３）前記ヒドロゲルシートにおけるヒドロゲル層に接合してなる前記有効成分含有溶液が封入されているプラスチック製袋体が、プラスチック製袋体の一部に予め形成された貫通孔をプラスチック製袋体外面から剥離性シートで覆って閉鎖されている袋体である、（１）項または（２）項に記載の皮膚貼付用ゲルシート。
（４）前記プラスチック製袋体の一部に予め形成された貫通孔をプラスチック製袋体外面から覆って閉鎖している剥離性シートの外面に、該プラスチック製袋体を接合しているヒドロゲル層面を覆う保護シートが接着されていることを特徴とする（３）項記載の皮膚貼付用ゲルシート。
（５）前記有効成分含有溶液が封入されているプラスチック製袋体が、プラスチック製シートの一部に該プラスチックシート自体によって形成されている袋状格納部に有効成分含有溶液が封入されているプラスチック製袋体である、（１）項〜（４）項のいずれか１項に記載の皮膚貼付用ゲルシート。
（６）前記有効成分含有溶液が封入されているプラスチック製袋体が、両面にプライマー層を有する支持シートに形成されている空所内に配置されている状態で該支持シートと共に前記ヒドロゲル層に接合されていることを特徴とする、（１）〜（５）のいずれか１項に記載の皮膚貼付用ゲルシート。
（７）前記有効成分含有溶液が封入されているプラスチック製袋体を、２つのヒドロゲル層間に挟んだ状態で両ヒドロゲル層に接合してなることを特徴とする、（１）項〜（６）項のいずれか１項に記載の皮膚貼付用ゲルシート。
（８）前記ヒドロゲルシートのヒドロゲル層が、保護シートまたは剥離シートの片面に形成されているヒドロゲル層である、（１）項〜（７）項のいずれか１項に記載の皮膚貼付用ゲルシート。
（９）前記ヒドロゲルシートのヒドロゲル層に剥離可能な保護シートが貼付されていることを特徴とする、（１）項〜（８）項のいずれか１項に記載の皮膚貼付用ゲルシート。
【００１１】
（１０）前記ヒドロゲル層が、脂肪族カルボン酸又はそのアルカリ塩類の水溶性又は水易分散性の重合体をアルミニウム含有化合物で架橋した重合体ゲルを含有するヒドロゲルよりなるヒドロゲル層である、（１）項〜（９）項のいずれか１項に記載の皮膚貼付用ゲルシート。
【００１２】
（１１）前記（１）項〜（１０）項のいずれか１項に記載の皮膚貼付用ゲルシートの前記プラスチック製袋体に、該プラスチック製袋体内に封入されている有効成分含有溶液のプラスチック製袋体外への流出を誘導する貫通孔を形成して皮膚に貼付することからなる、皮膚貼付用ゲルシートの使用方法。
（１２）前記プラスチック製袋体に貫通孔を形成する方法が、該プラスチック製袋体壁に針状体により貫通孔を穿つ方法である、（１１）項に記載の皮膚貼付用ゲルシートの使用方法。
（１３）前記プラスチック製袋体に貫通孔を形成する方法が、剥離除去可能な剥離シートで閉鎖された状態で該プラスチック製袋体に予め形成されている貫通孔から剥離シートを除去する方法である、（１１）項に記載の皮膚貼付用ゲルシートの使用方法。
【発明の効果】
【００１３】
本発明の皮膚貼付用ゲルシートは、基本的には、親水性の、しかし油溶性であっても良い生理活性作用物質や肌健康維持改善物質、それらを水または溶媒に溶解あるいはコロイド状に分散した溶液等から選ばれる有効成分含有溶液として、薄いポリマーフィルムからなるプラスチック製袋体に封入し、このプラスチック製袋体をヒドロゲル層に接合した構造のヒドロゲルシートを有している。このような構造であるので、使用に際して外部からヒドロゲル層越しにプラスチック製袋体を破るという方法や、あらかじめプラスチック製袋体に貫通孔をあけてそれを剥離可能なフィルムで封鎖した状態のプラスチック製袋体としてヒドロゲル層に接合し、使用に際して該封鎖フィルムを剥離するという簡単な操作でプラスチック製袋体内に封入した有効成分含有物質をプラスチック製袋体外に誘導することができる。また、有効成分含有物質を高濃度の状態で持続的に皮膚に接触させて、皮膚の健康状態や関連する身体部分の健康状態の向上に資することを可能とするものである。
【００１４】
本発明の皮膚貼付用ゲルシートによれば、当初から有効成分含有物質をヒドロゲル層内に含有させる場合に起きるゲルの経時的な劣化、崩壊、硬化などの変質は全く見られなくなる。また、有効成分含有物質自身は固形状のものであっても、本発明によれば使用時には溶液状態となるため皮膚と接触して速やかに皮膚に吸着あるいは吸収される結果、効果の発現が早い。
例えばビタミンＣおよびその誘導体や蜂蜜などの場合、高い濃度で皮膚に接触させることができればより高い濃度で皮膚へ浸透することが期待できるが、事前にヒドロゲルに添加する方法では溶解度やゲルの安定性の面から高い濃度での添加ができない。本発明のヒドロゲルシートの場合は、例えばビタミンＣ及びその誘導体の濃厚液を用いることが可能であるし、蜂蜜の場合は希釈をせずに原液で用いることもできる。それ故、袋を破って皮膚と接触するヒドロゲル層の表面へ溶液を誘導するだけで皮膚に接触しているヒドロゲル層表面におけるビタミンＣおよびその誘導体あるいは蜂蜜の局所濃度を高く維持することができ、皮膚へのより高い浸透が期待できる。
【００１５】
また、本発明の皮膚貼付用ゲルシートでは、ビタミンＣ溶液や蜂蜜はプラスチックフィルムからなる袋体内に封入されているため、酸素と接触することがなく変質しにくいし、ヒドロゲル自体もこれらの活性成分と長時間接触することがないので極めて変質を受けにくい。
【図面の簡単な説明】
【００１６】
【図１】本発明の一実施例としての皮膚貼付用ゲルシートの構造を示す図である。
【図２】図１とは異なる皮膚貼付用ゲルシートの構造を示す図である。
【図３】図１及び図２とは異なる皮膚貼付用ゲルシートの構造を示す図である。
【図４】図１〜図３とは異なる皮膚貼付用ゲルシートの構造を示す図である。
【図５】図１〜図４とは異なる皮膚貼付用ゲルシートの構造を示す図である。
【図６】図１〜図５とは異なる皮膚貼付用ゲルシートの構造を示す図である。
【発明を実施するための形態】
【００１７】
本発明の皮膚貼付用ゲルシートは、有効成分を水または溶媒に溶かして予めヒドロゲルに含ませるときにおきる、有効成分とヒドロゲルの双方が互いに好ましくない影響を及ぼし合うという状態となることのないように、有効成分とヒドロゲル層が直接接触しない状態で一体化した構造のヒドロゲルシートを有している。
本発明の皮膚貼付用ゲルシートは、有効成分含有溶液が封入されているプラスチック製袋体をヒドロゲル層に接合しているという構造を有しており、かつ、使用時に、ヒドロゲル層に保持された状態のままの袋体に貫通孔を形成して封入されている物質を袋体外に流出させて使用することが可能であることを特徴とするものである。
【００１８】
本発明の皮膚貼付用ゲルシートの優れた点は、有効成分がプラスチック製袋体内に溶液等の形で収容された状態でヒドロゲル層に接合されていることにより、プラスチック製袋体内の有効成分の変質による活性低下やヒドロゲル層のヒドロゲルの劣化等が生起することがない点にある。また、使用に際しては、溶解した有効成分を濃厚な状態を維持して肌に接触させることが可能であり、肌及びその近傍組織に対する効果が十分に発揮される点にある。
【００１９】
本発明の皮膚貼付用ゲルシートにおけるヒドロゲル層の形成に使用されるヒドロゲルとしては、例えばポリビニルアルコール、ポリビニルピロリドン、カルボキシメチルセルロースのナトリウム塩、ポリアクリル酸およびそのナトリウム塩、部分架橋されたポリアクリル酸およびそのナトリウム等から選ばれた１種または複数種の合成高分子を水性媒体中で物理的あるいは化学的に架橋して形成されるヒドロゲル類から選ぶことができる。特にポリアクリル酸及びそのナトリウム塩、部分架橋されたポリアクリル酸及びそのナトリウム塩等から選ばれた１種または複数の合成高分子を水性媒体中でアルミニウム等を含む金属化合物や金属塩で架橋して得られる、多量の水分を含有するヒドロゲルが好ましい。ヒドロゲルは、架橋高分子を１０〜２０質量％、水分を５０〜８０質量％の範囲で含むものが好ましい。
【００２０】
次に、本発明の皮膚貼付用ゲルシートに使用する有効成分および有効成分含有物質（以下、「有効成分」とする。）について説明する。本発明の皮膚貼付用ゲルシートは皮膚に貼付して使用するものであることから、有効成分として使用する物質は生理活性作用物質や肌健康維持改善物質等が好ましい。有効成分は、大別すると水溶性又は親水性のものと有機溶剤溶解性又は親媒性（親油性）のものに分けられる。本発明では、基本的には親水性のヒドロゲル層を通過するために親水性の有効成分の使用が好ましいが、溶媒の種類によっては、溶媒自身が親水性でもある場合（アルコール溶媒など）、その溶媒に溶解性を示す有効成分も使用可能である。また、親油性の有効成分を溶媒に溶かし、それを水中にミクロからナノサイズで分散して得られるエマルジョン類等からなる有効成分含有溶液も本発明で使用することができる。このように、非常に広範囲の親媒性（親油性）の有効成分が使用できる。
【００２１】
具体的に使用できる有効成分としては次のものを挙げることができる。まず、水溶性あるいは親水性の有効成分としては、水そのもの、鉱泉水、温泉水、植物から採取した水溶液、エタノールなどの低級アルコール類、動植物などを水（加温する場合やエタノールなどの従属的溶媒を混合する場合も含む）で抽出した抽出液（例えばユーカリエキス）、蜂蜜、水溶化したロイヤルゼリーなどを挙げることができる。
【００２２】
また、一般に湿潤剤または保湿剤として知られる有効成分を含有することもできる。例えば、グリセロール、ポリグリセロール、ソルビトール、ジメチルイソソルビド、乳酸および／または乳酸塩、特に乳酸ナトリウム、ブチレングリコール、プロピレングリコール、ビオサッカリドガム−１、グリシン大豆、ヒドロキシエチルウレア、エチルヘキシルオキシグリセロール、ピロリドンカルボン酸、および尿素等を含有することができる。加えて、水溶性および／または水膨潤性および／または水ゲル化性の多糖類からなる群からのポリマー保湿剤を含有することもできる。これらの例としては、ヒアルロン酸、キトサン、および、中性キシロオリゴ糖、酸性キシロオリゴ糖、キシランなどの多糖類などが挙げられる。また、水溶性酸化防止剤、例としてビタミン、例えば、アスコルビン酸およびその誘導体は特に好ましい性質を示す。
【００２３】
一方、油溶性有効成分としては、植物から得られる天然オイル、例えばオリーブオイル、アルガニアスピノザ核オイル、鉱油、鉱蝋、極性油、例えばカプリン酸トリグリセリドまたはカプリル酸トリグリセリド、および天然油、例えば、ひまし油、脂肪、ワックスおよび他の天然脂肪体および合成脂肪体、好ましくは脂肪酸と炭素数の少ないアルコールとのエステル類、或いは脂肪アルコールと脂肪酸または炭素数の少ないアルカン酸とのエステル類、シリコーン油などを挙げることができる。
【００２４】
さらに詳しくは、エステル油としては、例えば、イソプロピルミリステート、イソプロピルパルミテート、イソプロピルステアレート、イソプロピルオレエート、ｎ−ブチルステアレート、ｎ−ヘキシルラウレート、ｎ−デシルオレエート、イソオクチルステアレート、イソノニルステアレート、イソノニルイソノナノエート、イソトリデシルイソノナノエート、２−エチルヘキシルパルミテート、２−エチルヘキシルラウレート、２−エチルヘキシルイソステアレート、２−ヘキシルデシルステアレート、２−オクチルドデシルパルミテート、２−エチルヘキシルココエート、オレイルオレエート、オレイルエルケート、エルシルオレエート、エルシルエルケート、ジカプリリルカーボネートおよびココグリセリド、並びにそのようなエステルの合成、半合成および天然の混合物、例えばホホバ油が挙げられる。
【００２５】
また、鉱油、ワセリン油、パラフィン油、スクアランおよびスクアレン、ポリオレフィン、例えば、ポリデセン、水素化ポリイソブテン、Ｃ１３〜Ｃ１６イソパラフィンおよびイソヘキサデカンからなる群、シリコーン油が挙げられる。
ワックスとしては、天然ワックス、例えば、綿蝋、カルナウバ蝋、カンデリラ蝋、アフリカハネガヤ蝋、木蝋、モンタン蝋、サトウキビ蝋、密蝋、羊毛蝋、セラック、マイクロワックス、セレシン、オゾケライト、オウリカリ蝋、コルク繊維蝋、亜炭ワックス、ベリー蝋、シアバター、または合成ワックス、例えば、パラフィンワックス、ポリエチレンワックスなどが挙げられる。さらに、炭化水素油、例えばイソドデカン、イソデカンなどを含むことも可能である。
【００２６】
シリコーン油としては、２〜７個のケイ素原子を含有する直鎖または環状シリコーン油であり、例えば、オクタメチルシクロテトラシロキサン、デカメチルシクロペンタシロキサン、ドデカメチルシクロヘキサシロキサン、ヘプタメチルヘキシルトリシロキサン、ヘプタメチルオクチルトリシロキサン、ヘキサメチルジシロキサン、オクタメチルトリシロキサン、デカメチルテトラシロキサン、ドデカメチルペンタシロキサンおよびそれらの混合物のようなシリコーン油が挙げられる。
【００２７】
フッ素化油を用いることもできる。それらは、例えばノナフルオロエトキシブタン、ノナフルオロメトキシブタン、デカフルオロペンタン、テトラデカフルオロヘキサン、ドデカフルオロペンタンおよびそれらの混合物である。
【００２８】
スキンケア有効成分としては、例えば油溶性ビタミン類を挙げることもできる。それらは、例えば、ビタミンＥ、ビタミンＡ、油溶性に変性したビタミンＣ誘導体などである。
【００２９】
さらに、その他の水溶性あるいは油溶性有効成分として、α−ヒドロキシ酸、例えば、グリコール酸、乳酸、リンゴ酸、酒石酸、クエン酸およびマンデル酸、β−ヒドロキシ酸、例えばサリチル酸、およびそれらのアシル化誘導体、２−ヒドロキシアルカン酸およびその誘導体；天然活性成分および／またはその誘導体、例えば、α−リポ酸、葉酸、フィトエン、Ｄ−ビオチン、コエンザイムＱ１０、α−グルコシルルチン、カルニチン、カルノシン、天然および／または合成イソフラボノイド、クレアチン、クレアチニン、タウリン又は［β］−アラニン及び８−ヘキサデセン−１，１６−ジカルボン酸、１糖結合型スフィンゴ糖脂質、４糖結合型スフィンゴ糖脂質などを挙げることもできる。
【００３０】
これらのうち、油溶性有効成分についてはそのまま、あるいは界面活性剤の助けを借り、水分散体、エマルジョンとして袋体に封入することが好ましい。
【００３１】
これら有効成分を溶解あるいはエマルジョン状に分散する溶媒であるが、安全性の観点から水が最も好ましい。しかし、同様に安全性が確認されている有機溶媒、オイルは単独で、あるいは水と混合して用いることができる。それらは例えば、エタノール、プロパノール、エチレングリコール、グリセリン、オリーブオイル、鉱油、スクアレンなどの直物油などである。
【００３２】
次に、有効成分または有効成分を溶解もしくはエマルジョン状に分散した溶液（以下、「有効成分含有溶液」とする。）を封入するプラスチック製袋体であるが、通常のプラスチック素材からできている袋ならば、特に制限はない。
袋体の素材となるプラスチックフィルム（ないしシート）としては、ポリエチレン、ポリプロピレン、ポリブタジエン、エチレン−酢酸ビニル共重合体、エチレン−プロピレン共重合体、エチレン−アルキル（メタ）アクリレート共重合体、ポリブテン等のポリオレフィン系重合体；スチレン−イソプレン−スチレンブロック共重合体、スチレン−ブタジエン−スチレンブロック共重合体及びこれらの水素添加物等のポリスチレン系共重合体；ポリ塩化ビニリデン、塩化ビニリデン−エチレン共重合体等の塩化ビニリデン系重合体；ポリ塩化ビニル、塩化ビニル−エチレン共重合体、塩化ビニル−アクリル酸アルキルエステル共重合体等の塩化ビニル系（共）重合体；シリコン樹脂；ポリフッ化エチレン；ポリエチレンテレフタレート、ポリブチレンテレフタレート等のポリエステル；ポリウレタン；ポリアミド等が挙げられ、好ましくは柔軟性を有し人体の動きに追随できるものである。
上記プラスチックフィルムは単層で用いられてもよく、二種以上の積層体として用いられてもよい。
【００３３】
これらのプラスチックフィルムは、使用時に外力で破って用いられることも重要なので、厚さは、有効成分含有溶液を保持して製造過程で破壊されることがない範囲内で薄いほうが好ましい。具体的には１μｍから２００μｍが好ましく、５μｍから５０μｍがより好ましい。あらかじめ貫通孔を有するプラスチックフィルムを袋状に加工する際も、基本的にはこの厚さに準じる。
【００３４】
プラスチックフィルムは、袋状に加工し、有効成分含有溶液を入れ、その後密封して使用する。あるいはプラスチックフィルム、あるいはシートの一部分を袋状に加工して、そこに有効成分含有溶液を入れ、その部分を密封して使用する。
袋体を構成する少なくとも１枚のプラスチックフィルムにあらかじめ小さい穴を一つあるいは複数あけておき、その穴を剥離可能なフィルムで一時的に封鎖したプラスチックフィルムと、通常のプラスチックフィルムとで袋体を形成し、そこに有効成分含有溶液を入れることもできる。穴を一時的に封鎖したプラスチックフィルムは、接着剤などによりさらに大きいフィルムと接着して使用することもできるし、あるいは穴を一時的に封鎖するフィルム自身を相当大きいものとすることもできる。このようなより大きいフィルムの一部として使用する場合、そのより大きいフィルムはゲル面の保護フィルムとして用いることができる。そのようにした場合は、ゲル面から保護フィルムを剥がすのと同時に穴の封鎖フィルムも袋より剥がすことができるので、一つの動作で、２つのことが可能（一つはゲル面の保護フィルムをはずす、もう一つは袋の穴を露出させることができる）となり使用感は向上する。上記の溶液を含んださまざまな袋を形成するための密封の方法は、基本的には袋を構成する２枚のシートを、接着することにより行われるが、接着の方法としては、機械的圧力、接着剤、超音波処理、加熱処理など従来既知の方法を使うことができる。
【００３５】
次に、有効成分含有溶液を封入した袋体あるいは有効成分含有溶液を封入した袋状格納部を有するプラスチックフィルム・シートの少なくとも片面、必要に応じて両面にヒドロゲル層を形成したヒドロゲルシートの例を添付の図面を参照して説明する。
【００３６】
まず、有効成分含有溶液を封入したプラスチック製袋体を２つのヒドロゲル層により挟む例としては、図１に示すように、例えば、最初にヒドロゲル層２（第１ヒドロゲル層）を不織布、フィルムシート等よりなる保護シート１に形成し、そのまま、あるいは、ある程度硬化処理をしてから、そのヒドロゲル層２上に有効成分含有溶液６を封入したプラスチック製袋体５を置く。そのプラスチック製袋体５の表面には、必要に応じてヒドロゲル層との接着性を良くするためにプライマー液を塗布、乾燥してプライマー層を形成しておくことが好ましい。このプライマー層については後述する。このようにして、ヒドロゲル層２上に有効成分含有溶液６を収容したプラスチックフィルム製袋体５を置き、その上にヒドロゲル層３（第２ヒドロゲル層）を形成し、さらにそのヒドロゲル層３上に剥離性のフィルム４、例えばポリプロピレンフィルム等を置き、このような積層状態で硬化処理することにより、２層のヒドロゲル層２，３に挟まれた有効成分含有溶液６を収容したプラスチックフィルム製袋体５を有するヒドロゲルシートを形成することができる。
【００３７】
図２は、図１におけるヒドロゲル層２とヒドロゲル層３の間に、中央部をプラスチック製袋体５の形状より少し大きいサイズに切り欠いて空所を形成した支持シート１０と、該空所内に配置されているプラスチック製袋体５とを挟み込んだ構造のヒドロゲルシートの図である。ヒドロゲル層２とヒドロゲル層３は両面にプライマー層を有する支持シート１０によって強固に接合されている。
【００３８】
図３は、図１ヒドロゲルシートにおける不織布、フィルムシート等よりなる保護シート１の代わりに剥離性のフィルム４、例えばポリプロピレンフィルムを用いて製造したヒドロゲルシートの例である。図１の場合と同様に、剥離性のフィルム４の上にヒドロゲル塗布液を塗布し、その後、必要とされる程度の硬化反応を進めてヒドロゲル層２を形成し、このヒドロゲル層２上に有効成分含有溶液６を収容したプラスチック製袋体５を置き、その上にヒドロゲル層３を形成し、そのヒドロゲル層３上に剥離性フィルム４を置き、この積層体全体に対して必要な硬化処理することにより、ヒドロゲル層２とヒドロゲル層３に挟まれた有効成分含有溶液６を収納したプラスチック製袋体５を含有するヒドロゲルシートを形成している。図３のヒドロゲルシートの場合も、プラスチック製袋体５は、その外面にヒドロゲル層２及びヒドロゲル層３との接着性を良くするためのプライマー層を有するものであることが好ましい。
【００３９】
図４は、有効成分含有溶液６を収容したプラスチック製袋体５として、その片面に幾つかの貫通孔８を形成したプラスチック製袋体５を使用して製造したヒドロゲルシートの例である。図４の（ａ）は完成ヒドロゲルシートの斜視図であり、図４の（ｂ）は積層構造を示す断面図である。
図４のヒドロゲルシートの場合、まず、保護シート１の上にヒドロゲル層２を形成する。別に、有効成分含有溶液６を収容したプラスチック製袋体５の片面に幾つかの貫通孔８を形成し、該貫通孔８を剥離可能なシートまたはフィルム７で塞いだプラスチック製袋体５を用意し、その貫通孔８と反対側のプラスチック製袋体５の外面にヒドロゲル層２を貼付する
次に、貫通孔８が剥離可能なシート又はフィルム７で塞がれているプラスチック製袋体５とヒドロゲル層２の面を覆って剥離シート（または剥離可能な保護シート）４を貼付してヒドロゲルシートとする。
図４のヒドロゲルシートにおいて、プラスチック製袋体５の貫通孔８を塞いでいる剥離可能なシート又はフィルム７と剥離性フィルム４の間は、たとえば両面接着テープなどによって接着しておくことが好ましい。図４のヒドロゲルシートの場合、プラスチック製袋体５がヒドロゲル層２と接する面にはヒドロゲル層との接着性を良くするプライマー層が形成されていることが好ましい。
【００４０】
図４のヒドロゲルシートの場合、使用時に、剥離シート（または保護シート）４を剥がし、さらに剥離可能なシート７を剥がしてプラスチック製袋体５の貫通孔８を露出させ、貫通孔８を露出させたヒドロゲル層２の面を肌に貼付すると、プラスチック製袋体５内に収容されていた有効成分含有溶液６が貫通孔８から肌側に徐々に浸み出す状態でヒドロゲル層２の持つ粘着性によりヒドロゲルシートは肌に密着する。図４において、剥離シート４と剥離可能なシートまたはフィルム７の間が両面接着テープ等によって接着されている場合、剥離シート４を剥がすと同時に剥離可能なシートまたはフィルム７も剥がされるので貫通孔８を開放する操作が簡単となる。
【００４１】
前記図１に示すヒドロゲルシートにおいて、有効成分含有溶液６を収容したプラスチックフィルム製袋体５の代わりに、図５に示すように、プラスチックシートの一部が袋状格納部５’に加工されていて、その袋状格納部５’〔一つのシートに複数の袋状格納部があってよい）に有効成分含有溶液６が封入されているプラスチックシート９を用いてもよい。該プラスチックシート９を不織布あるいはフィルムシート１上に形成したヒドロゲル層２とヒドロゲル層３の間に挟んで、袋状格納部５’が形成されているプラスチックシート９を有するヒドロゲルシートを形成することもできる。この場合も、袋状格納部５’が形成されているシートの両面には、ヒドロゲル層と接着性を向上させるプライマー層を形成しておくことが好ましい。
【００４２】
また、図６に示されるように、図５のヒドロゲルシートにおける袋状格納部５’が形成されているプラスチックシート９の面全体を、剥離性フィルム４の片面に設けたヒドロゲル層２で覆った構造のヒドロゲルシートを形成することができる。この場合も、袋状格納部５’を有するプラスチックシート９のヒドロゲル層に貼付される面には、ヒドロゲル層との接着性を高めるプライマー層を形成しておくことが好ましい。
【００４３】
本発明のヒドロゲルシートに形成されるプライマー層としては、プラスチック製袋体とヒドロゲルの双方に対して接着性のある既存のポリマーから作られるプライマー層であれば、どのようなものでも用いることができるが、例えば分子中に４級アルキル構造を有するカチオン性のポリウレタン樹脂がこの目的には特に好ましい性質を示す。
【００４４】
上記のように製造されるヒドロゲルシートの袋体に貫通孔を形成して肌に貼付する場合、ヒドロゲルシートの片面あるいは両面にある剥離シートまたは保護シートを剥がしてヒドロゲル層を露出させ、ヒドロゲル層越しにプラスチック製袋体を貫通するような外力を加えてプラスチック製袋体に貫通孔を形成し、袋体内の有効成分含有溶液をヒドロゲル層の内部と表面に浸み出させた状態でヒドロゲル層を肌に当てて貼付する。
【００４５】
この場合、貫通孔を形成するために外力を加える器具としては、ヒドロゲル層を貫通して、かつ有効成分含有溶液の入ったプラスチック製袋体を破るだけの強度と鋭利性を有する器具であれば特に制限はない。その鋭利性は、ヒドロゲル層とプラスチック製袋体を破るには十分であっても、肌などを不用意に傷つけることのないものが好ましい。
これらの例としては、釘、先端をやや甘くした釘、釘状の金属棒、針、先端をやや甘くした針、針状の金属棒、木ねじで代表されるような螺旋が切ってある金属錐、先端が鋭角なガラス棒、先端が細くなっている金属製あるいはガラス製のパイプ、あるいは、これらを何本か束ねた集合構造体などである。太さに関しては、ヒドロゲル層を貫通し、かつプラスチック製袋体を破って有効成分含有溶液を外に誘導することができる孔をプラスチック製袋体に形成するためにある程度太いものが好ましく、１本１本については、直径１ｍｍ以上５ｍｍ以下という程度のものが好ましい。
【実施例】
【００４６】
以下、実施例により本発明をより具体的に説明する。もとより本発明の技術的範囲は、以下に示す実施例によって限定されるものではない。
【００４７】
製造例１：ヒドロゲル層形成用塗工液
表１に示す組成のヒドロゲル層形成用の塗工液を調製した。
【００４８】
【表１】
2015044762.tif 000003
【００４９】
製造例２：プライマー層形成用塗工液
機械的撹拌機および冷却器を取り付けたサーモスタットで制御する反応器に、６．０ｇ（０．０５モル）のＮ−メチルエタノールアミン及び８５．５ｇ（０．９５モル）の１,４−ブタンジオールを３０ｍＬのメチルエチルケトンに溶解した溶液として仕込む。この溶液を７０℃まで加熱し、次いで２２８．７ｇ（１．０３モル、ジオール類に対してわずかに過剰モル量）のイソホロンジイソシアネートを添加し、約２時間攪拌する。この添加の間に、温度は溶媒の還流温度まで上昇する。
試料を定期的に採取し、この試料のＩＲ吸収スペクトルをプロットして、イソシアナト基（−ＮＣＯ）の吸収波長（２２６０ｃｍ−１）の変化を測定する。反応の進行と共に、−ＮＣＯ吸収強度は弱くなっていき、反応開始後５時間後程度で、吸収強度がほぼ変化しなくなる。この後、反応混合物を放置して室温まで冷却し、次いで１００ｍＬのアセトンを添加して、反応液を希釈する。
次に、得られた混合物に１０ｍｌのエタノールを添加し、−ＮＣＯ官能基、すなわち２２６０ｃｍ−１における吸収が完全に消失するまで、周囲温度で攪拌を継続して残りの−ＮＣＯ官能基を不活性化する。
次に、上記の混合液に６．３ｇ（０．０５モル）のジメチル硫酸を滴下し、その後、有機溶媒を４０℃の温度で真空下に蒸留して除去する。
有機相を除去した後、十分量の水を添加して、濃度約２４％で、ｐＨが７．０、粘度が約３００ｍＰａ・ｓであるカチオン性ウレタン樹脂の水分散体よりなるプライマー層形成用塗工液を調製した。
【００５０】
製造例３：プラスチック製袋体Ａ
厚さ３０μｍのポリプロピレンシート２枚の３方を白光社の卓上シーラー（ＦＶ８０１型）を用いてヒートシールした３ｃｍ×４ｃｍの袋前駆体を用意し、そこに蜂蜜３．０ｍＬを入れ、その後、空気を入れないように、残りの端面を前記卓上シーラーでヒートシールして、蜂蜜が封入された厚さ約２ｍｍのプラスチック製袋体を製造した。このプラスチック製袋体の両面に製造例１で調製したプライマー層形成用塗工液をそれぞれの面の乾燥後の塗工量が約１ｇ／ｍ２ずつとなるように塗布し、乾燥してプラスチック製袋体Ａを製造した。
【００５１】
製造例４：貫通孔形成プラスチック製袋体Ｂ
厚さ３０μｍのポリプロピレンシート２枚の３方を白光社の卓上シーラー（ＦＶ８０１型）を用いてヒートシールした３ｃｍ×４ｃｍの袋前駆体を用意し、そこに蜂蜜１．０ｍＬを入れ、その後、空気を入れないように、残りの端面を前記卓上シーラーでヒートシールして、蜂蜜が封入された３ｃｍ×４ｃｍ厚さ約１ｍｍの袋体を製造した。この袋体の１面に直径１ｍｍの釘で５個の貫通孔を開け、これらの貫通孔を塞ぐように剥離可能なテープ（住友３Ｍ社製、カタログＮｏ８１１−１−１８Ｄ）を貼付し、袋体の反対面に、製造例２で製造したプライマー層形成用塗工液を乾燥後の塗工量がｍ２あたり約１ｇとなるように塗布し、乾燥して貫通孔形成プラスチック製袋体Ｂを製造した。
【００５２】
製造例５：ヒドロゲル層挟持シートＳ１
ポリプロピレン製の不織布〔倉敷繊維加工（株）製、「ＰＡ１００ＡＷＴ」目付け：１００ｇ／ｍ２〕の片面に厚さ２ｍｍのスペーサー２枚を置いて塗工厚を限定し、その上に必要量の表１の組成を有するヒドロゲル層形成用塗工液を置き、さらに、その上から厚さ４０μｍのエンボス加工したポリプロピレンフィルムを置いて、ヒドロゲル層形成用塗工液をポリプロピレン製不織布とエンボス加工ポリプロピレンフィルムで挟むようにローラーで延展（圧延）して厚さ約２ｍｍのヒドロゲル層を形成し、ヒドロゲル層挟持シートとした。その後、アルミパウチに入れて１日保管することにより架橋反応を進行させ、ヒドロゲル層挟持シートＳ１を製造した。
【００５３】
製造例６：ヒドロゲル層挟持シートＳ２
表１の組成の高粘度のヒドロゲル層形成用塗工液を、塗工厚を限定するために厚さ１ｍｍのスペーサー２枚を置いた、厚さ４０μｍのポリプロピレンフィルム上に置き、その上から別の厚さ４０μｍのエンボス加工したポリプロピレンフィルムを置き、ヒドロゲル層形成用塗工液を上記２枚のポリプロピレンフィルムで挟むようにローラーで延展（圧延）してヒドロゲル層形成用塗工液が塗布されたポリプロピレンフィルムを作成した。その後、そのシートをアルミパウチに入れて1日保管することにより架橋反応を進行させ、ポリプロピレンフィルムとエンボス加工ポリプロピレンフィルムでヒドロゲル層を挟んだヒドロゲル層挟持シートＳ２を製造した。
【００５４】
製造例７：両面プライマー層形成支持シートＰ１
ポリプロピレンフィルム〔林一二（株）、商品名「ハイシボフィルム」、膜厚７０μｍ、２５ｃｍ×１８ｃｍ、ぬれ指数によるフィルムの表面張力は４２ｄｙｎ／ｃｍ〕の両面に製造例２で製造したプライマー層形成用塗工液を少量のせ、それを２番の塗工バーでフィルムの両面に塗布して両面にプライマー層を有する両面プライマー層形成支持シートＰ１を製造した。プライマー層は片面ずつ１ｇ／ｍ２の塗工量であることがわかった。
【００５５】
製造例８：両面プライマー層形成支持シートＰ２
ポリプロピレンフィルムに製造例２で製造したプライマー層形成用塗工液を少量のせ、それを直径５ｃｍのゴムロールで繰り返し延展しつつ、ゴムロール表面にプライマー層形成用塗工液を転写した。転写後のゴムロールで、厚さ１６μｍ、１１０メッシュのナイロンメッシュ素材〔ＴＧＫ：東京硝子機器（株）カタログ製品番号Ｎ−Ｎｏ１１０Ｓ〕の両表面に、ゴムロールを押し付けて転がした。この操作を繰り返すことによりナイロンメッシュフィルムにプライマー層形成用塗工液を転写塗工して両面にプライマー層を有する両面プライマー層形成支持シートＰ２を製造した。乾燥後の塗工量は片面ずつ１．５ｇ／ｍ２であることが分かった。
【００５６】
製造例９：皮膚貼付用ゲルシート１
製造例７で製造した両面プライマー層形成支持シートＰ１を５ｃｍ×８ｃｍに切り出し、その切り出した両面プライマー層形成支持シートＰ１の中央部を、製造例３で製造したプラスチック製袋体Ａよりわずかに大きく切り取って窓（空所）を形成する。次に、製造例５で製造したヒドロゲル層挟持シートＳ１を５ｃｍ×８ｃｍに切り出し、その一方の面に貼付されているエンボス加工ポリプロピレンフィルムを剥離して露出させたヒドロゲル層面を、窓を形成した両面プライマー層形成支持シートＰ１と貼り合わせる。ヒドロゲル層挟持シートＳ１の露出させたヒドロゲル層と窓を形成した両面プライマー層形成支持シートＰ１はプライマー層を仲介にして密着する。次に、窓を形成した両面プライマー層形成支持シートＰ１の窓内に露出しているヒドロゲル層に製造例３で製造したプラスチック製袋体Ａを置く。プラスチック製袋体Ａと窓内に露出しているヒドロゲル層面は、プラスチック製袋体Ａに形成されているプライマー層を仲介にして密着する。次に、製造例６で製造したヒドロゲル層挟持シートＳ２を５ｃｍ×８ｃｍに切り出し、そのヒドロゲル層挟持シートＳ２の一方の面に貼付されているポリプロピレンフィルムを剥がしてヒドロゲル層を露出させ、その露出させたヒドロゲル層面を、プラスチック製袋体Ａおよび両面プライマー層形成支持シートＰ１面を覆って貼り付ける。この操作により、「不織布／ヒドロゲル層／（袋体Ａ及び両面プライマー層形成支持シートＰ１）／ヒドロゲル層／ポリプロピレンフィルム」という積層構造の皮膚貼付用ゲルシート１を製造した。
【００５７】
製造例１０：皮膚貼付用ゲルシート２
製造例８で製造した両面プライマー層形成支持シートＰ２を５ｃｍ×８ｃｍに切り出し、その切り出した両面プライマー層形成シートＰ２の中央部を、製造例３で製造したプラスチック製袋体Ａよりわずかに大きく切り取って窓（空所）を形成する。次に、製造例５で製造したヒドロゲル層挟持シートＳ１を５ｃｍ×８ｃｍに切り出し、その一方の面のエンボス加工ポリプロピレンフィルムを剥離して露出させたヒドロゲル層面を、窓を形成した両面プライマー層形成支持シートＰ２と貼り合わせる。ヒドロゲル層挟持シートＳ１の露出させたヒドロゲル層と両面プライマー層形成支持シートＰ２はプライマー層を仲介にして密着する。次に、両面プライマー層形成支持シートＰ２の窓内に露出しているヒドロゲル層面に製造例３で製造したプラスチック製袋体Ａを置く。プラスチック製袋体Ａと窓内のヒドロゲル層面は、プラスチック製袋体Ａのプライマー層を仲介にして密着する。次に製造例６で製造したヒドロゲル層挟持シートＳ２を５ｃｍ×８ｃｍに切り出し、そのシートＳ２の一方の面のポリプロピレンフィルムを剥がしてヒドロゲル層を露出させ、そのヒドロゲル層面を、プラスチック製袋体Ａおよび両面プライマー層形成支持シートＰ２面を覆って貼り付ける。この操作により、「不織布／ヒドロゲル層／（袋体Ａおよび両面プライマー層形成支持シートＰ２）／ヒドロゲル層／ポリプロピレンフィルム」という積層構造の皮膚貼付用ゲルシート２を製造した。
【００５８】
製造例１１：皮膚貼付用ゲルシート３
エンボス加工した厚さ４０ミクロンのポリプロピレンフィルムからなるヒドロゲル層用保護シートを用意し、その中心部に、製造例４で製造した貫通孔形成プラスチック製袋体Ｂをその剥離可能なテープ面が上記保護シートと対面するように置き、保護シートと剥離可能テープ間を両面接着テープ（ニチバン製、ナイスタックＮＷＢＢ-２０）により接着して、プラスチック製袋体Ｂ付きヒドロゲル層用保護シートを製造した。
このプラスチック製袋体Ｂ付きヒドロゲル層用保護シートを、該袋体Ｂ部分がシート全体の中央になるように５ｃｍ×８ｃｍに切り出した。次に、製造例５で製造したヒドロゲル層挟持シートＳ１を５ｃｍ×８ｃｍに切り出し、その片面のエンボス加工ポリプロピレンフィルムを剥離してヒドロゲル層を露出させ、上記プラスチック製袋体Ｂが貼付されているヒドロゲル層用保護シート面に重ね合わせ、プラスチック製袋体Ｂのプライマー層形成面をヒドロゲル層に密着させる。この操作により、下から「不織布／ヒドロゲル層／袋体Ｂ／剥離シート／両面テープ／エンボスポリプロピレンフィルム）」という積層構造部分を中央に有する皮膚貼付用ゲルシート３を製造した。
【００５９】
使用例１：皮膚貼付用ゲルシート１の使用例
製造例９で製造した皮膚貼付用ゲルシート１のヒドロゲル層表面を覆っているポリプロピレンフィルムを剥がす。露出したヒドロゲル層からは２層のヒドロゲル層に挟まれたプラスチック製袋体Ａが見える。直径１ｍｍの釘を用いて、ヒドロゲル層越しにプラスチック製袋体Ａに５つほど貫通孔を形成する。貫通孔を形成すると蜂蜜が外部に滲み出る様子が観察される。この状態で露出させたヒドロゲル層面が肌に接触するように貼付する。１０分後にヒドロゲル層を肌から剥がすと、皮膚表面は蜂蜜によって濡れていた。
【００６０】
使用例２：皮膚貼付用ゲルシート２の使用例
製造例１０で製造した皮膚貼付用ゲルシート２のヒドロゲル層表面を覆っているポリプロピレンフィルムを剥がす。露出したヒドロゲル層からは２層のヒドロゲル層にはさまれた袋体Ａが見える。直径１ｍｍの釘を用いて、露出されているヒドロゲル層越しにプラスチック製袋体（Ａ２）に５つの貫通孔を形成する。貫通孔を形成すると蜂蜜が外部ににじみ出る様子が観察される。この状態でヒドロゲル層面が肌に接触するように貼付する。１０分後にヒドロゲル層を肌から剥がすと、皮膚表面は蜂蜜によって濡れていた。
【００６１】
使用例３：皮膚貼付用ゲルシート３の使用例
製造例１１で製造した皮膚貼付用ゲルシート３を用意し、そのプラスチック製袋体Ｂを接合保持しているヒドロゲル層面を覆って貼付されている保護フィルム（エンボスポリプロピレンフィルム）を剥がすと、プラスチック製袋体Ｂの貫通孔を塞いでいる剥離可能なフィルムも一緒に剥がされ、開放された貫通孔から袋体内に収容されている蜂蜜が外部に滲み出る様子が観察された。このプラスチック製袋体Ｂが配置されているヒドロゲル層面が肌に接触するように貼付した。１０分後にゲルシート３を肌から剥がすと、皮膚表面は蜂蜜によって濡れていた。
【００６２】
＜実施例のまとめ＞
上記製造例および使用例から明らかなように、本発明の皮膚貼付用ゲルシートは、プラスチック製袋体に収容されている有効成分含有溶液が、使用前にはプラスチック製袋体によってヒドロゲル層から完全に隔離されているので互いに悪影響を及ぼすことがない。また、使用に際しては、簡単な操作でプラスチック製袋体に貫通孔を形成して、プラスチック製袋体内に収容されている有効成分含有溶液がヒドロゲル層の表面に誘導される状態とすることができる。そして、そのように有効成分含有溶液がヒドロゲル層の表面に継続して誘導される状態となっているヒドロゲル層を肌に貼付するだけで、有効成分含有溶液を確実に皮膚に接触させ、浸透させることができる。
【産業上の利用可能性】
【００６３】
前記したように、有効成分含有溶液を収容したプラスチック製袋体をヒドロゲル層に接合保持した構造の本発明の皮膚貼付用ゲルシートは、使用前においては有効成分含有溶液とヒドロゲル層とが完全に隔離されているので保存安定性に優れるし、使用時には簡便な手法で袋体に開口部を形成することができ、それによって肌に貼付されるヒドロゲル層面にプラスチック製袋体内に収容されている有効成分含有溶液を確実にヒドロゲル層に誘導し続けることができるので、化粧品、スキンケアの分野において特に利用価値が高いものである。
【符号の説明】
【００６４】
１，４：保護シートまたは剥離シート
２，３：ヒドロゲル層
５：プラスチック製袋体
５’：袋状格納部
６：有効成分含有溶液
７：剥離シート
８：貫通孔
９：プラスチックシート
１０：両面プライマー層形成支持シート
【図１】
2015044762.tif 000004
【図２】
2015044762.tif 000005
【図３】
2015044762.tif 000006
【図４】
2015044762.tif 000007
【図５】
2015044762.tif 000008
【図６】
2015044762.tif 000009